(57)【要約】【課題】アルカリ性物質を含有して、表面に接触する微生物やウイルスを不活性化させる防疫機能を担保しつつ、畜舎における環境変化を抑えるなどの着色効果のある防疫方法と防疫用固化体を提供する。【解決手段】アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、母材を物体200の表面に塗布しかつ乾燥固化させて、物体の表面に、内部にアルカリ性物質を固形粒子102の形で分散包埋させると共に、内部のアルカリ性物質の固形粒子102に連通する微小クラック105を備える固化体100を形成する。【選択図】図１
2015189699.tif 000002
【特許請求の範囲】
【請求項１】
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、
同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、
固化体の表面に付着した水分が微小クラックを浸透して内部のアルカリ性物質の固形粒子を溶解し、
固化体の表面においてｐH１０．０以上を呈して、固化体の表面の微生物またはウイルスを不活性化させることを特徴とする防疫方法。
【請求項２】
請求項１記載の防疫方法に用いる固化体であって、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、
同母材を、物体の表面に塗布しかつ乾燥固化させることにより、内部にアルカリ性物質が固形粒子の形で分散包埋されると共に、内部のアルカリ性物質の固形粒子と外面とが微小クラックで連通されてなることを特徴とする防疫用固化体。
【請求項３】
請求項１記載の防疫方法に用いる固化体の施工方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、物体の表面に塗布しかつ乾燥固化させることにより、物体の表面に、内部にアルカリ性物質を固形粒子の形で分散包埋させると共に、内部のアルカリ性物質の固形粒子と外面とを微小クラックで連通させた固化体を形成させることを特徴とする防疫用固化体の施工方法。
【請求項４】
請求項１記載の防疫方法に用いる固化体の施工に用いる母材であって、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーに調製されていることを特徴とする防疫用固化体の母材。
【請求項５】
アルカリ性物質が、生石灰および酸化マグネシウムの酸化物、消石灰、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物からなることを特徴とする請求項４記載の防疫用固化体の母材。
【請求項６】
全体１００重量部に対し、非アルカリ増粘型の樹脂５〜４５重量部を含むエマルジョン１５〜７５重量部、アルカリ性物質１０〜５０重量部、着色剤１〜１５重量部、濃度調整用水５〜４０重量部を含む混合物スラリーが用いられることを特徴とする請求項４または請求項５記載の防疫用固化体の母材。
【請求項７】
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを特徴とする請求項４ないし請求項６のいずれか一項に記載の防疫用固化体の母材。
【請求項８】
補助材料として、展着性強化剤、抗菌剤、抗ウィルス剤、増粘剤、界面活性剤、分散剤、消泡剤および遮熱性粒子の中から選ばれる一または複数種の混合物を含むことを特徴とする請求項４ないし請求項７のいずれか一項に記載の防疫用固化体の母材。
【請求項９】
補助材料として、酸化チタン、パーライト、フェライトおよびセラミック粒子の中から選ばれる一または複数種の遮熱性粒子を含むことを特徴とする請求項４ないし請求項８のいずれか一項に記載の防疫用固化体の母材。
【請求項１０】
請求項１記載の防疫方法に用いる固化体の施工に用いる母材調製用材であって、天然由来材料の微粉末からなる着色剤と、請求項８および請求項９に記載の補助材料の一または複数種と、アルカリ性物質を含有しても凝集固化による増粘が生じない非アルカリ増粘型樹脂のエマルジョンとを混合攪拌して混合物スラリーに調製してなり、
請求項３記載の施工方法を実施するにあたり、上記用材に所定量の濃度調整用水を混合攪拌し、次いで希薄水溶液がｐＨ１０．０以上を呈するアルカリ性物質を混合攪拌して混合物スラリーに調製して前記母材となすことを特徴とする防疫用固化体の母材調製用材。
【請求項１１】
請求項１記載の防疫方法に用いる固化体の施工に用いる母材調製用材であって、請求項５記載のアルカリ性物質の一または複数種と、天然由来材料の微粉末からなる着色剤と、請求項８および請求項９に記載の補助材料の一または複数種とに、水を添加混練してケーキ状固形物に調製してなり、
請求項３記載の施工方法を実施するにあたり、上記用材と、アルカリ性物質を含有しても凝集固化による増粘が生じない非アルカリ増粘型樹脂のエマルジョンとを混合攪拌して混合物スラリーに調製して前記母材となすことを特徴とする防疫用固化体の母材調製用材。
【請求項１２】
請求項１記載の防疫方法に用いる固化体の皮膜が施された防疫用材であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の防疫用固化体が形成されてなることを特徴とする防疫用材。
【請求項１３】
請求項１記載の防疫方法に用いる固化体の皮膜が施された防疫用材であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、不織布、布、紙、マット、カーペット、敷物、人工芝およびフィルムから選ばれる一種のシート材の表面に塗布しかつ乾燥固化させることにより、シート材の表面に皮膜状の防疫用固化体が形成されてなることを特徴とする防疫用材。
【請求項１４】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを特徴とする防疫用固化体の製造方法。
【請求項１５】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体を形成することを特徴とする防疫用固化体の製造方法。
【請求項１６】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、成形用型の中に流し込み、乾燥固化させることにより、内部にアルカリ性物質を固形粒子の形で分散包埋させると共に、内部のアルカリ性物質の固形粒子と外表面とを微小クラックで連通させたブロック状または平板状の固化体を得ることを特徴とする防疫用固化体の製造方法。
【請求項１７】
請求項１記載の防疫方法であって、
固化体の外面をブラッシングまたは高圧水により洗浄することを特徴とする防疫方法。
【請求項１８】
請求項１記載の防疫方法であって、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、固化体の表面に付着した水分が微小クラックを浸透して内部のアルカリ性物質の固形粒子を溶解し、固化体の表面においてｐH１０．０以上を呈することにより、固化体の表面から病害虫、小動物又は微小動植物類を忌避せしめることを特徴とする防疫方法。
【請求項１９】
請求項１記載の防疫方法に用いる固化体の製造方法であって、
母材として、アルカリ性物質を含有しても凝集固化による増粘が生じない非アルカリ増粘型樹脂のエマルジョンと、薄水溶液がｐH１０．０以上を呈するアルカリ性物質と、天然由来材料の微粉末からなる着色剤と、濃度調整用水を含み、これらを混合攪拌して混合物スラリーを調製し、同混合物スラリーを、昆虫類又は微小動植物類の侵蝕を受ける樹木の幹又は枝、同樹木の木材、微小動植物類の生息場所になる畜舎内又は家屋内構築物、小動物類又は微小動植物類が付着する水中構築物、並びに、土壌又は地面から選ばれる一種の物体の表面に塗布しかつ乾燥固化させることにより、物体の表面に皮膜状の固化体を形成することを特徴とする防疫用固化体の製造方法。
【発明の詳細な説明】
【技術分野】
【０００１】
本発明は、表面に接触するウイルスや微生物を不活性化させると共に、着色効果のある防疫方法および防疫用固化体に関するものである。
【背景技術】
【０００２】
畜産業、特に鶏などの家禽や牛豚などの家畜を飼育する分野では、高病原性鳥インフルエンザ（ＨＰＡＩ）やサーコウィルス、口蹄疫ウイルス等の牛豚ウイルスが猛威をふるい、深刻かつ多大な損害を与えている。鳥インフルエンザや牛豚ウイルスは家畜伝染病予防法の届出伝染病に指定されており、適切な対策を講じなければならず、これらのウイルスが畜舎および鶏鳥舎に侵入して家畜や家禽に伝染することを防止する必要がある。
【０００３】
病原性ウイルスや細菌などの侵入を防止し、侵入されても病原菌を死滅または不活化して、かかるインフルエンザや口蹄疫の被害から家畜および家禽を守る方法として、消石灰の粉末を鶏舎または牛豚舎の敷地内あるいは出入口に散布する対策が一般的に行われている。かかる対策は、鳥インフルエンザウイルスや牛豚インフルエンザウイルスの防疫・消毒に効果があり、消石灰は水に溶けることにより強アルカリ性を呈し、鳥インフルエンザウイルスや牛豚インフルエンザウィルスを死滅または不活化させる。
【０００４】
一方、消石灰は白色系であるから、消石灰の粉末を畜舎の敷地内や出入口に散布すると、畜舎が通常の環境から白色系の環境に大きく変わることから、畜舎内の動物が環境の変化に適用できなかったり、反射光がきつくて目を侵したり、さらに食欲不振やストレスが生じたりして、生育に影響を及ぼす可能性があり、これに対する対策を講じる必要がある。
【０００５】
さらに、畜産業界では、畜舎における獣医師とその他の場内作業者との管理区分を明確することが重要視されており、そのための技術開発の要望が畜産業界から寄せられていた。
【０００６】
なお、消石灰を含む水性塗材の例としては、特許公開２００３−４９１２２号公報（特許文献１）に開示されたものがある。
【先行技術文献】
【特許文献】
【０００７】
【特許文献１】特許公開２００３−４９１２２号公報
【発明の概要】
【発明が解決しようとする課題】
【０００８】
本発明者は、消石灰を含む高アルカリ性塗布剤に着色することで上記対策および要望に応えられると考え、種々の市販の着色剤を検討したところ、以下の問題があることが判明した。
（１）市販の顔料、水性塗料は高アルカリ塗布剤に負けて変質する。
（２）高アルカリ性塗布剤のもつ防疫機能を維持できる着色塗料がない。
（３）高価な着色材料を用いると費用の面で顧客の要望に合わない。
【０００９】
そこで、本発明者は、着色剤として塗料を用いずに、天然鉱石など天然由来の材料微粉末を用いることにより、高アルカリ塗布剤のもつ防疫機能を担保しつつ適切な着色が可能であることを見出し、本発明を完成させるに至った。
【００１０】
本発明は、上記実情に鑑みてなされたもので、アルカリ性物質を含有して、表面に接触する微生物やウイルスを不活性化させる防疫機能を担保しつつ、畜舎における環境変化を抑えるなどの着色効果のある防疫方法と、同防疫方法に用いる防疫用固化体を提供することを目的とする。
【課題を解決するための手段】
【００１１】
本発明に係る防疫方法は、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、
同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、
固化体の表面に付着した水分が微小クラックを浸透して内部のアルカリ性物質の固形粒子を溶解し、
固化体の表面においてｐH１０．０以上を呈して、固化体の表面の微生物またはウイルスを不活性化させることを特徴とする。
【００１２】
本発明の防疫方法によれば、降雨時、散水時などに水が固化体の表面に付着、または自然の結露水が付着することにより、固化体の表面に付着した水が微小クラックを浸透して内部のアルカリ性物質の固形粒子を溶解し、固化体の表面においてpH１０．０以上のアルカリ性を呈する。したがって、固化体の表面に付着した鳥インフルエンザウイルスや豚インフルエンザウイルスなどの病原性ウイルスは不活化し、防疫機能を担保して抗ウイルス効果を得ることができる。
【００１３】
本発明の防疫方法は、固化体の内部に空気と遮断された固形粒子の形で分散包埋されたアルカリ性物質と固化体の表面とが微小クラックで連通されているから、内部のアルカリ性物質が微小クラックを経由して固化体表面に徐々にしみ出す。一方、しみ出したアルカリ性物質以外の固化体内部に分散包埋されたアルカリ性物質は、依然空気と遮断された状態なので、消石灰等のような水酸化物を用いる場合でも、空気中の炭酸ガスで中和されて炭酸カルシウム等の中和物に化すこともない。よって、長期間にわたって防疫機能を担保して抗菌・抗ウイルス効果を発揮する。なおアルカリ性物質は微粒子であっても、微粒子が凝集した二次粒子であってもよい。
【００１４】
エマルジョン化された樹脂は、一般的に、強アルカリ等のアルカリ性物質と接触すると凝集固化して増粘する性質を有する。このため、強アルカリ性等のアルカリ性物質粉末と混合するとアイスクリームのような状態になって流動性を失い、皮膜状の固化体を施工できないという問題がある。これに対し、本発明に係る固化体を形成するための樹脂は、非アルカリ増粘型の樹脂である。これにより強アルカリ等のアルカリ性物質粒子を加えて攪拌しても増粘せず、防疫対象の表面を好適に被覆することができる。
【００１５】
アルカリ性物質は、白色系アルカリ性物質であることが望ましく、例えば、消石灰、生石灰および酸化マグネシウムの酸化物、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物から選択される。
【００１６】
着色剤は、天然由来材料の微粉末からなり、例えば、天然植物材料である竹炭の微粉末（黒色）、天然鉱石であるレンガの微粉末（赤色・黄土色・黄色・茶色・褐色・淡黄色等）、麦飯石の微粉末（黄色・灰色等）等が用いられる。白色系のアルカリ性物質として、例えば消石灰（白色）に竹炭の微粉末（黒色）を混合することで母材がグレー色になる。また、消石灰（白色）にレンガの微粉末（赤色）を混合することで母材がピンク色になる。また、消石灰（白色）に麦飯石の微粉末（黄色）を混合することで母材がアイボリー色になる。着色剤は、配合比を調整して色調を整えることができる。
【００１７】
着色剤は、天然由来材料の微粉末として、その他にも、酸化クロム（緑色）、赤色酸化鉄（べんがら）、黄色酸化鉄（黄鉄）、黒色酸化鉄、カーボンブラック（黒色）、ウルトラマリン（青色）を用いることができる。
【００１８】
本発明の防疫方法によれば、白色系のアルカリ性物質、例えば消石灰（白色）に竹炭の微粉末（黒色）や麦飯石の微粉末（黄色）を混合した母材（グレー色、アイボリー色）を塗布することで、畜舎の敷地内や出入口の周囲の環境と調和させることができる。これにより、畜舎内外の環境変化を抑制し、家畜を良好に育成できるし、家畜が興奮して傷を付けて商品価値を下げることも防ぐことができる。
【００１９】
また、白色系のアルカリ性物質、例えば消石灰（白色）にレンガの微粉末（赤色）を混合した母材（ピンク色）を畜舎内に塗布することで、畜舎における獣医師とその他の場内作業者との管理区分を明確化できるようになる。
【００２０】
本発明に係る防疫方法に用いる固化体は、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、
同母材を、物体の表面に塗布しかつ乾燥固化させることにより、内部にアルカリ性物質が固形粒子の形で分散包埋されると共に、内部のアルカリ性物質の固形粒子と外面とが微小クラックで連通されてなることを特徴とする。
【００２１】
本発明に係る防疫方法に用いる固化体によると、耐候性に優れ、強風および強雨に晒されても、内部のアルカリ性物質が固化体表面から剥がれ落ちることがない。よって、長期間にわたって防疫機能を担保して抗菌・抗ウイルス効果を発揮する。
【００２２】
本発明に係る防疫方法に用いる固化体の施工方法は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、物体の表面に塗布しかつ乾燥固化させることにより、物体の表面に、内部にアルカリ性物質を固形粒子の形で分散包埋させると共に、内部のアルカリ性物質の固形粒子と外面とを微小クラックで連通させた固化体を形成させることを特徴とする。
【００２３】
かかる施工方法によれば、抗菌・抗ウイルス効果を発揮したい箇所に、混合物スラリーを施工現場に搬入しかつ塗工すればよく、施工性に優れる。
【００２４】
本発明に係る防疫方法に用いる固化体の施工に用いる母材は、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーに調製したものであることを第１の特徴とする。
【００２５】
本発明に係る防疫方法に用いる固化体の施工に用いる母材は、
アルカリ性物質が、生石灰および酸化マグネシウムの酸化物、消石灰、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物からなることを第２の特徴とする。
【００２６】
本発明に係る防疫方法に用いる固化体の施工に用いる母材は、
全体１００重量部に対し、非アルカリ増粘型の樹脂５〜４５重量部を含むエマルジョン１５〜７５重量部、アルカリ性物質１０〜５０重量部、天然由来材料の微粉末からなる着色剤１〜１５重量部、濃度調整用水５〜４０重量部を含む混合物スラリーを用いることを第３の特徴とする。
【００２７】
本発明に係る防疫方法に用いる固化体の施工に用いる母材は、
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを第４の特徴とする。
【００２８】
なおアクリル系樹脂は、アクリル酸エステルあるいは主としてアクリル酸エステルとその他少量のウレタン樹脂、シリコン樹脂、および／またはエチレン酢酸ビニル樹脂（ＥＶＡ）を含む。
【００２９】
本発明に係る防疫方法に用いる固化体の施工に用いる母材は、
補助材料として、展着性強化剤、抗菌剤、抗ウィルス剤、増粘剤、界面活性剤、分散剤、消泡剤および遮熱性粒子の中から選ばれる一または複数種の混合物を含むことを第５の特徴とする。
【００３０】
補助材料は７．４〜１０重量部をさらに含む。酸化チタン７〜１０重量部をさらに含んでもよい。かかる実施形態によれば、被膜に付着する水滴の接触角を低くして、被膜を水に濡れ易くすることができ、また塗膜の物体への展着性を向上させて塗膜をはがれにくくすることができる。また酸化チタンは白色の着色顔料としても利用されることから、被膜を白色にすることができ、太陽光の反射、遮光および遮熱効果を得ることができる。
【００３１】
本発明に係る防疫方法に用いる固化体の施工に用いる母材は、
補助材料のうち、遮熱性粒子として、酸化チタン、パーライト、フェライトおよびセラミック粒子の中から選ばれる一または複数種の遮熱性粒子を含むことを第６の特徴とする。
【００３２】
本発明に係る防疫方法に用いる固化体の施工に用いる母材調整用材は、
天然由来材料の微粉末からなる着色剤と、前記補助材料の一または複数種と、アルカリ性物質を含有しても凝集固化による増粘が生じない非アルカリ増粘型樹脂のエマルジョンとを混合攪拌して混合物スラリーに調製してなり、施工方法を実施するにあたり、上記用材に所定量の濃度調整用水を混合攪拌し、次いで希薄水溶液がｐＨ１０．０以上を呈するアルカリ性物質を混合攪拌して混合物スラリーに調製して前記母材となすことを第１の特徴とする。
【００３３】
本発明に係る防疫方法に用いる固化体の施工に用いる母材調整用材は、
前記アルカリ性物質の一または複数種と、天然由来材料の微粉末からなる着色剤と、前記補助材料の一または複数種とに、水を添加混練してケーキ状固形物に調製してなり、
前記施工方法を実施するにあたり、上記用材と、アルカリ性物質を含有しても凝集固化による増粘が生じない非アルカリ増粘型樹脂のエマルジョンとを混合攪拌して混合物スラリーに調製して前記母材となすことを第２の特徴とする。
【００３４】
本発明に係る防疫方法に用いる固化体の皮膜が施された防疫用材は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の防疫用固化体が形成されてなることを第１の特徴とする。
【００３５】
本発明に係る防疫方法に用いる固化体の皮膜が施された防疫用材は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、不織布、布、紙、マット、カーペット、敷物、人工芝およびフィルム等のシート材から選ばれる一種のシート材の表面に塗布しかつ乾燥固化させることにより、シート材の表面に皮膜状の防疫用固化体が形成されてなることを第２の特徴とする。
【００３６】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを第１の特徴とする。この場合、表面に皮膜状の固化体を形成させた上記粒片を用いるときは、防疫対象となる場所において、上記粒片を散敷、積上げ、浮遊または沈降させる施工方法をとる。
【００３７】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、不織布、布、紙、マット、カーペット、敷物、人工芝およびフィルム等のシート材から選ばれる一種のシート材の表面に塗布しかつ乾燥固化させることにより、シート材の表面に皮膜状の固化体を形成することを第２の特徴とする。この場合、表面に皮膜状の固化体を形成させた上記シート材を用いるときは、防疫対象となる場所において、上記シート材を敷設、貼付または吊下げる施工方法をとる。
【００３８】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤と、濃度調整用水を含み、これらを混合攪拌して混合物スラリーを調製し、
同混合物スラリーを、成形用型の中に流し込み、乾燥固化させることにより、内部にアルカリ性物質を固形粒子の形で分散包埋させると共に、内部のアルカリ性物質の固形粒子と外表面とを微小クラックで連通させたブロック状または平板状の固化体を得ることを第３の特徴とする。
【００３９】
本発明に係る防疫方法は、固化体の外面をブラッシングまたは高圧水により洗浄することを第２の特徴とする。
【００４０】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明を用いることにより、病原性ウイルスの防疫・消毒効果を享受することができる。
【００４１】
本発明に係る防疫方法は、
アルカリ性物質を含有しても凝集固化による増粘が生じない非アルカリ増粘型樹脂のエマルジョンと、希薄水溶液がｐH１０．０以上を呈するアルカリ性物質と、天然由来材料の微粉末からなる着色剤を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、固化体の表面に付着した水分が微小クラックを浸透して内部のアルカリ性物質の固形粒子を溶解し、固化体の表面においてｐH１０．０以上を呈することにより、固化体の表面から病害虫、小動物又は微小動植物類を忌避せしめることを第３の特徴とする。
【００４２】
本発明に係る防疫方法に用いる固化体の製造方法は、
母材として、アルリ性物質を含有しても凝集固化による増粘が生じない非アルカリ増粘型樹脂のエマルジョンと、薄水溶液がｐH１０．０以上を呈するアルカリ性物質と、天然由来材料の微粉末からなる着色剤と、濃度調整用水を含み、これらを混合攪拌して混合物スラリーを調製し、同混合物スラリーを、昆虫類又は微小動植物類の侵蝕を受ける樹木の幹又は枝、同樹木の木材、微小動植物類の生息場所になる畜舎内又は家屋内構築物、小動物類又は微小動植物類が付着する水中構築物、並びに、土壌又は地面から選ばれる一種の物体の表面に塗布しかつ乾燥固化させることにより、物体の表面に皮膜状の固化体を形成することを第４の特徴とする。
【００４３】
本発明によれば、混合物スラリーを、車両、什器、道路、敷地、飼料タンク、柵、給配水管の外側面、建築物の全周、屋根、建築物あるいは保護対象地域を囲繞する構造物、建築物あるいは保護対象地域を囲繞する舗装された周辺領域、または保護対象地域に塗工し、塗工領域を乾燥硬化させて、アルカリ性物質と連通するしみ出し通路を有する固化体、例えば皮膜状の固化体を形成し、固化体表面に付着する水分がしみ出し通路を浸透してアルカリ性物質を溶解し、被膜の表面においてｐＨ１０以上を発現して、固化体の表面の病原性ウイルスおよび細菌を不活化させ、固化体の表面から病害虫、小動物又は微小動植物類を忌避せしめる。
【００４４】
建築物の全周とは、例えば建築物の屋根材および外壁材である。また建築物の内壁材、梁材、柱材、雨樋、または床材にも混合物スラリーを塗工してもよい。建築物あるいは保護対象地域を囲繞する構造物とは、例えば柵である。建築物あるいは保護対象地域を囲繞する舗装された周辺領域とは例えば外周道路である。
【００４５】
本発明によれば、病原性ウイルスおよび細菌が車両や什器に付着して拡散することを防止できる。あるいは道路や敷地を越えて移動することを防止できる。あるいは敷地、飼料タンク、柵、給配水管の外側面を媒介として拡散することを防止できる。あるいは建築物や保護したい区画に侵入することを防止できる。なお建築物には、人間が居住・活動するための建築物のほか、畜舎または鳥舎など、肉や卵などを得ることを目的として哺乳類や鳥類を飼育する場所、研究や鑑賞など他の目的のため哺乳類や鳥類を飼育する場所を含む。したがって、鶏舎または豚舎に限られず、あらゆる動物を飼育する場所全般を含む。また保護対象地域は、植物を栽培する場所であってもよい。
【００４６】
本発明によれば、塗布対象に関連する応用として、マット、人工芝など敷物類を防疫用に用いること、不織布など布類、壁紙など紙類やフィルム類を防疫用あるいは遮熱用に用いること、樹木の幹や枝に本発明の母材を塗布して病害虫防止、防疫に役立てること、車両の内部や外側に本発明の母材を塗布して防疫用、遮熱用とすること、魚類、牡蠣、ノリなどの養殖場の棒杭やネット、港湾設備や船舶の海中部分に塗布して貝殻付着防止や防疫に役立てること、農業や畜産その他家屋建物等にも用いられる防虫・防鳥ネット、寒冷紗などのネット類に塗布して侵入防止用、防疫用、遮熱用に用いること、また、補助材料に関連する応用アイディアとして、シロアリ防除剤や松食い虫防除剤など害虫防除剤などの薬剤を付加して、それぞれの機能を強化すること、さらに、管理方法に関連する応用アイディアとして、ｐＨ指示薬やｐＨ試験紙を用いる管理方法、ブラッシング水洗、高圧水洗浄、あるいは炭酸カルシウムを溶解する薬剤による洗浄を行って、高アルカリ性を復活させる管理方法、サンドブラスト洗浄による塗布対象面の洗浄により乾燥養生しないで直ちに塗布施工できる方法、事業所敷地や家屋の出入り口などのＳＲＳ塗布面を常時又は必要時に湿らせておく管理手段として、両側や上部からシャワー散水設備、ＳＲＳ塗布面に水点滴パイプを埋設などして、常時又は必要時に給水する、など様々な応用や用途が生まれるであろう。その他、塩化カリウム等の融雪剤を本発明の消石灰等の高アルカリ物質の代わりに用いて道路や屋根に塗布すれば、凍りつかない道路や雪降しの要らない屋根などが実現可能となる。
【発明の効果】
【００４７】
本発明によると、固化体がしみ出し通路を備えることから、固化体内のアルカリ性物質が徐々にしみ出して溶解し、ｐＨ１０．０以上のアルカリ性を安定的に発揮する。したがって抗菌・抗ウイルス性を安定的に発揮し、病原性ウイルスおよび細菌を不活化し得て、しかも固化体内部に分散包埋されたアルカリ性物質は、空気と遮断された状態なので炭酸ガスで中和されて劣化することもなく、防疫機能を担保して防疫・消毒効果を長期安定的に発揮するという優れた効果を奏する。
【００４８】
また、白色系のアルカリ性物質に天然由来材料の黒色系や黄色系の微粉末を混合した母材を塗布することで、畜舎の敷地内や出入口の周囲の環境と調和させることができる。これにより、畜舎内外の環境変化を抑制し、家畜を良好に育成できるし、家畜が興奮して傷を付けて商品価値を下げることも防ぐことができる。
【００４９】
さらに、白色系のアルカリ性物質に天然由来材料の赤色系の微粉末を混合した母材を塗布することで、畜舎における獣医師とその他の場内作業者との管理区分を明確することができるようになる。
【図面の簡単な説明】
【００５０】
【図１】本発明の第１の実施形態である防疫用固化体の断面を示す模式図である。
【発明を実施するための形態】
【００５１】
以下、本発明の実施の形態を、図面を参照しながら詳細に説明する。図１は本発明の第１の実施形態である防疫用固化体の断面を示す模式図であり、図中、符号１００は、本発明に係る皮膜状の防疫用固化体を示している。
【００５２】
防疫用固化体１００は、基材２００の表面を被覆する被膜状の固化体であって、非アルカリ増粘型のアクリル樹脂１０１と、消石灰粒子１０２と、酸化チタン粒子１０３と、着色剤粒子１０４を含んでいる。消石灰粒子１０２は微粒子１０３が凝集した２次粒子からなり、消石灰粒子１０２の大きさは５〜１００μm、主として１０〜５０μmとされる。
【００５３】
非アルカリ増粘型のアクリル樹脂１０１は、アルカリ酸エステルを主成分とする透湿性樹脂からなっている。あるいは、主としてアクリル酸エステルとその他少量のウレタン樹脂および／またはシリコン樹脂を含んでいてもよい。
【００５４】
着色剤粒子１０４は、天然由来材料の微粉末粒子からなり、例えば、天然植物材料である竹炭の微粉末（黒色）、天然鉱石であるレンガの微粉末（赤色・黄土色・黄色・茶色・褐色・淡黄色等）、麦飯石の微粉末（黄色・灰色等）等が用いられる。白色系のアルカリ性物質として、例えば消石灰（白色）に竹炭の微粉末（黒色）を混合することで母材がグレー色になる。また、消石灰（白色）にレンガの微粉末（赤色）を混合することで母材がピンク色になる。また、消石灰（白色）に麦飯石の微粉末（黄色）を混合することで母材がアイボリー色になる。着色剤は、配合比を調整して色調を整えることができる。
【００５５】
上記防疫用固化体１００は、図１に示すように、微小クラック１０５を備えている。微小クラック１０５は、固化体内部の消石灰粒子１０２どうしを接続し、また、防疫用固化体１００の表面に達する。微小クラック１０５はしみ出し通路の役目を果たす。微小クラック１０５の最大幅は０．０１μｍ〜１００μｍ、主として１μm〜１０μmとされる。
【００５６】
防疫用固化体１００は、微細な酸化チタン粒子１０６をさらに含んでいる。酸化チタン粒子１０６を含むことにより、防疫用固化体１００が白色になり、隠蔽性が向上する。したがって基材２００は皮膜状の防疫用固化体１００によって隠蔽され、その結果、防疫用固化体１００で屋根材を被覆することにより、太陽光線の遮光・遮熱効果を得ることができる。
【００５７】
酸化チタン粒子１０６を含むことにより、防疫用固化体１００の表面の濡れ性が改善する。これにより水滴の接触角が低くなり、水分１０７が防疫用固化体１００の表面に薄く広く付着する。雨水や結露、散水によって生じた水は、微小クラック１０５を浸透して内部の消石灰粒子１０２を溶解させる。
【００５８】
水分１０７が防疫用固化体１００の表面に付着すると、水分が微小クラック１０５を経由して内部の消石灰粒子１０２に到達し、水分１０７はｐＨ１０以上のアルカリ性を発現する。アルカリ性は数ヶ月間にわたり長期安定して持続し、これにより防疫用固化体１００の表面上の鳥インフルエンザウイルスや豚インフルエンザウイルスなどの病原性ウイルスは不活化される。
【００５９】
防疫用固化体１００の内部に空気と遮断された固形粒子の形で分散包埋された消石灰粒子１０２と防疫用固化体１００の表面とが微小クラック１０５で連通されているから、内部の消石灰粒子１０２が微小クラック１０５を経由して固化体表面に徐々にしみ出す。一方、しみ出した消石灰粒子１０２以外の固化体内部に分散包埋された消石灰粒子１０２は、依然空気と遮断された状態なので、空気中の炭酸ガスで中和されて炭酸カルシウムに変化することもない。よって、長期間にわたって抗菌・抗ウイルス効果を発揮する。
【００６０】
透湿性樹脂は液体の水を遮断して水蒸気の通過を許容する。非アルカリ増粘型のアルカリ樹脂１０２は微小クラック１０５を有する他、それ自身が透湿性樹脂であるため、防疫用固化体１００は湿潤状態にされて消石灰粒子１０２が外部の水蒸気を取り込む。この結果、消石灰粒子１０２は湿潤環境の中で遅滞なく溶解する。かくしてアルカリ分が、微小クラック１０５を通過して、防疫用固化体１００の表面に容易にしみ出すという相乗効果を得ることができる。したがって水分１０７が結露水のような僅かな量であっても、防疫用固化体１００はｐＨ１０以上の強アルカリ性を発現することができる。そして水分１０７が雨水または散布水の場合には、防疫用固化体１００はｐＨ１０以上のアルカリ性を発現すること勿論である。
【００６１】
次に本実施例の防疫用固化体１００の施工方法について説明する。
【００６２】
まず、母材として、非アルカリ増粘型のアルカリ樹脂５〜４５重量部を含むエマルジョン１５〜７５重量部と、５０μｍ以下の粒子である粉体状の消石灰粒子１０〜５０重量部と、５０μｍ以下の粒子である麦飯石微粉末（着色剤）粒子５〜１５重量部と、１０μｍ以下の粒子である粉体状の酸化チタン７〜１０重量部と、濃度調整用水５〜４０重量部とを用意し、これらを混合攪拌して、全体として１００重量部の混合物スラリーを調製する。混合物スラリー内には図１に示す消石灰の二次粒子が分散する。
【００６３】
次に、この混合物スラリーを施工対象物の表面に塗布し、混合物スラリーが硬化するまで静置する。硬化の過程で、固化体内部に消石灰粒子１０２が固形粒子の形で分散包埋されるが、この際に、図１に示すように、微小クラック１０５が消石灰粒子１０２の二次粒子１０３から延び、アクリル樹脂１０１内に形成されると考えられる。微小クラック１０５の生成原因は、アクリル樹脂１０１と消石灰二次粒子１０３との収縮率の差と考えられる。あるいは、アクリル樹脂１０１と消石灰二次粒子１０３との化学反応によると考えられる。微小クラック１０５は肉眼では容易に識別されず、微小クラック１０５の幅は０．０１μｍ〜１００μｍと考えられる。
【００６４】
必要であれば、混合物スラリーに、他の補助材料として、展着性強化剤、抗菌剤、抗ウィルス剤、増粘剤、界面活性剤、分散剤、消泡剤および遮熱性粒子などをさらに含ませてもよい。
【００６５】
本発明に係る防疫用固化体は、第２の実施形態として、母材調整用材として、アルカリ性物質と着色剤と補助材料に、濃度調整用水を添加混練してケーキ状固形物に調整することができる。そして、かかるケーキ状固形物を施工現場に搬送し、同施工現場で非アルカリ増粘型の樹脂エマルジョンと混合攪拌して、混合物スラリーに調整し、母材となすことができる。
【００６６】
例えば、混合物スラリー全体１００重量部に対し、ケーキ状固形物４０〜５０重量部、非アルカリ増粘型の樹脂エマルジョン５０〜６０重量部とする。ケーキ状固形物の内訳としては、アルカリ性物質１０〜２５重量部、着色剤５〜１５重量部、濃度調整用水２０重量部〜３０重量部、増粘剤１〜３重量部、分散剤１〜３重量部とする。
【００６７】
ケーキ状固形物を工場内等で予め多量に製造し、必要に応じて施工現場に運ぶことにより、施工現場における消石灰等のアルカリ性物質の混合攪拌工程（混合攪拌により施工現場で消石灰等が飛散し、作業環境が悪化する）を省略でき、施工現場での作業性を向上させるとともに、施工現場での作業環境の悪化を防止できる。
【００６８】
本発明に係る防疫用固化体は、第３の実施形態として、混合物スラリーを、小石、砂利、砂、軽石、礫、木材粒片、金属粒片、コンクリート粒片、セラミック粒片およびプラスチック粒片等の粒片の表面に塗布しかつ乾燥固化させて、粒片の表面に皮膜状の固化体を形成することができる。防疫対象となる場所（道路、通路、敷地内等）において、上記粒片を散敷、積上げることにより、容易に防疫を施すことができる。
【００６９】
混合物スラリーを、小石等の粒片の表面に塗布する方法としては、混合物スラリーを入れた容器内に多量の粒片をカゴ等を介して浸し、一度に塗布する方法や、コンベア上を搬送される粒片に上方から混合物スラリーを連続噴霧して塗布する方法などが考えられる。
【００７０】
本発明に係る防疫用固化体は、第４の実施形態として、混合物スラリーを、不織布、布、紙、マット、カーペット、敷物、人工芝およびフィルム等のシート材の表面に塗布しかつ乾燥固化させて、シート材の表面に皮膜状の固化体を形成することができる。防疫対象となる場所（室内壁、床、天井、道路、通路、敷地内等）において、上記シート材を敷設、貼付することにより、容易に防疫を施すことができる。
【００７１】
混合物スラリーを、不織布等のシートの表面に塗布する方法としては、混合物スラリーを塗装機などで噴霧塗布、刷毛やローラーを用いて塗布、あるいは印刷機でプリントする方法などがある。
【実施例】
【００７２】
本発明者は、本発明の防疫用固化体についての効果を確認する評価試験を行った。表１に示すように、実施例１から実施例７に示す配合の混合物スラリーを準備し、準備した混合物スラリーを畜産農場の出入口に塗布して皮膜状の固化体を形成し、［高アルカリ性発揮］［高アルカリ性持続］［遮熱性］［施工性］［環境調和性］の５項目について評価した。また、［高アルカリ性発揮］と［環境調和性］がともに◎で、かつ５項目中◎が３以上ある場合には総合評価を◎とし、５項目中◎が３未満の場合には総合評価を○とし、［高アルカリ性発揮］と［環境調和性］のいずれかが×である場合には総合評価を×とした。
【００７３】
【表１】
2015189699.tif 000003
【００７４】
なお、表１中、比較例１には市販の塗料（水性アクリル系樹脂）を用いた。実施例１ないし実施例７において、樹脂エマルジョンにはアクリル酸エステル共重合体水性エマルジョン（新中村化学工業（株）製「Ｋ−６２００Ｓ」）、消石灰にはドロマイト系消石灰（田源石灰工業（株）製「ホワイトＤ」）を用いた。着色剤には麦飯石の微粉末（黄色）を用いた。酸化チタンはルチル型酸化チタンを用い、増粘剤には新中村化学工業（株）製「ビスコンＡ−８」を、分散剤には花王（株）製「ポイズ５２１」を用いた。
【００７５】
表１中、比較例１、実施例１、３〜６においては畜産農場の出入口に施工し、屋外暴露試験を行って、表面のｐＨを市販のｐＨ試験紙を用いて測定した。ｐＨ測定は、表面を水で濡らした上にｐＨ試験紙片を置き、１０〜３０秒後のｐＨ試験紙片の色を比較色表と比較してｐＨ値を判定した。屋外暴露試験を開始した時点のｐＨ値が１２以上のとき［高アルカリ性発揮］を◎と評価し、１２未満を順次○〜×と評価した。ｐＨ１０以上の期間が６ヶ月を超えるとき［高アルカリ性持続］を◎と評価し、６ヶ月未満を順次○〜×と評価した。また、施工表面が周囲の環境と十分良好に調和しているとき［環境調和性］を◎と評価し、以下〇〜×と評価した。
【００７６】
表１中、実施例２においては市販の砂利（平均粒径約２ｃｍ）に施工し、屋外暴露試験を行って、表面のｐＨを市販のｐＨ試験紙を用いて測定した。ｐＨ測定と評価判定基準は上記と同じである。
【００７７】
表１中、実施例７においては市販の不織布（（株）ＭｏｎｏｔａＲＯ販売の不織布ワイパー、２５０×２５０ｍｍ）をベニヤ板に貼り付けたものに施工し、屋外暴露試験を行って、表面のｐＨを市販のｐＨ試験紙を用いて測定した。ｐＨ測定と評価判定基準は上記と同じである。
【００７８】
表１の評価に示すように、比較例１はｐＨ１０．０以上の高アルカリ性を発現できず、総合評価を×とした。実施例１〜７のうち、実施例３〜５、７はｐＨ１２以上の高アルカリ性を発現しかつ環境調和性が◎であり、５項目中◎が３以上あることから、総合評価を◎とした。その他の実施例は総合評価を〇とした。
【００７９】
なお、消石灰は肥料用消石灰を用いたが、工業用消石灰でもよい。環境改善調整材などと称され雑品に分類される消石灰であれば何でもよい。当然に、特殊な用途で純度の高い水酸化カルシウムが必要であれば試薬グレードのものを用いることもできる。また、酸化チタンはアナターゼ型酸化チタンおよびルチル型酸化チタンのいずれを用いてもよい。
【００８０】
さらに、本発明者は、表１中の実施例４、実施例５の各母材を使用して、本発明の防除方法による忌避用途として、病害虫の付着侵入防止効果を確認する評価試験を行った（以下の実施例８から実施例９を参照）。
【００８１】
（実施例８）
本発明者は、表１の実施例４の母材を農園内の柚子の樹木５本に対し、樹木の根元から３０センチメートル程度の高さまで塗布し、固化体を形成させたところ、比較対照区（母材を塗布しなかった柚子の樹木）ではカミキリ虫による樹木の侵蝕が認められたが、試験区（母材を塗布しなかった柚子の樹木）では、比較対照区に比べ、カミキリ虫による樹木の侵蝕が軽減していることが確認された。
【００８２】
（実施例９）
本発明者は、陸生微小動物である夜間吸血性のダニの一種であるワクモを対象として表１中の実施例５の母材を使用し、春季に、同母材を、産卵鶏舎内でワクモの生息場所となる金属製給餌樋と支持具との接触箇所の数ヵ所に刷毛で塗布し、塗布しない箇所を比較対照とした。その結果、ワクモ発生が最も盛んとなる夏季においても、試験区の母材塗布箇所にはワクモ生息が全く認められなかったのに対し、対照区には例年と同様の生息付着が確認された。
（実施例１０）
本発明者は、陸生微小植物であるカビを対象として表１中の実施例５の母材を使用し、畜舎の壁に刷毛で塗布し、塗布しない箇所を比較対照とした。その結果、カビの発生が盛んとなる梅雨の時期において、試験区の母材塗布箇所では対照区に比べ、カビの発生が軽減されていることが認められた。
【産業上の利用可能性】
【００８３】
本発明に係る防疫用固化体は、畜舎、鶏舎、農場、食品工場、一般工場、倉庫、一般建物、通路、道路、河川、公園、養殖場などにおいて、防疫用に幅広く利用可能である。
【符号の説明】
【００８４】
１００  防疫用固化体
１０１  非アルカリ増粘型のアクリル樹脂
１０２  消石灰粒子
１０３  消石灰の微粒子
１０４  着色剤粒子
１０５  微小クラック（しみ出し通路）
１０６  酸化チタン粒子
１０７  水分
２００  基材
【図１】
2015189699.tif 000004